(57)【特許請求の範囲】
【請求項１】
熱可塑性樹脂成形体を射出成形により製造する方法であって、
（ｉ）金型のキャビティ空間を発泡可能な樹脂原料で満たす工程、および
（ｉｉ）前記キャビティ空間を増加させることによって、前記樹脂原料において発泡を生じさせる工程
を含んで成り、
前記工程（ｉ）では、前記樹脂原料のウェルド部の形成領域におけるキャビティ空間Ａの厚み寸法が最終成形品の寸法Ｌａになっていると共に、前記ウェルド部の形成領域以外のキャビティ空間Ｂの厚み寸法が前記Ｌａよりも小さい寸法Ｌｂとなっており、また
前記工程（ｉｉ）では、キャビティ空間Ｂの厚み寸法がＬａとなるようにキャビティ空間Ｂを増加させ、それによって、キャビティ空間Ｂに充填されている前記樹脂原料を発泡させることを特徴とする、製造方法。
【請求項２】
前記工程（ｉ）において、Ｌａに対するＬｂの比（Ｌｂ／Ｌａ）が０．５〜１（１を除く）となっていることを特徴とする、請求項１に記載の製造方法。
【請求項３】
請求項１又は２に記載の製造方法で得られる熱可塑性樹脂の発泡成形体。
【請求項４】
非発泡領域Ａと発泡領域Ｂとを有して成り、
非発泡領域Ａがリブを構成していることを特徴とする、請求項３に記載の熱可塑性樹脂の発泡成形体。
【請求項５】
非発泡領域Ａと発泡領域Ｂとが面一になっていることを特徴とする、請求項４に記載の熱可塑性樹脂の発泡成形体。
【請求項６】
発泡射出成形用金型であって、
金型キャビティが非発泡成形用キャビティ部Ａと発泡成形用キャビティ部Ｂとを有して成り、
金型使用時にて原料樹脂のウェルド部が形成される領域に非発泡成形用キャビティ部Ａが設けられ、非発泡成形キャビティ部Ａが樹脂原料の最終成形品の寸法Ｌａに相当する寸法を有しており、
発泡成形キャビティ部Ｂは、金型使用時にて、その寸法が前記Ｌａ以下の範囲で容積を変えることができるようになっていることを特徴とする、発泡射出成形用金型。
【請求項７】
金型使用時にて原料樹脂のウェルド部が非発泡成形キャビティ部Ａに形成されるようにゲート部が設けられていることを特徴とする、請求項６に記載の発泡射出成形用金型。
【請求項８】
発泡射出成形用金型が、コア側金型とキャビティ側金型とから構成されており、
発泡成形用キャビティ部Ｂの容積を変えることができるように、コア側金型の一部が移動可能となっていることを特徴とする、請求項６又は７に記載の発泡射出成形用金型。
【発明の詳細な説明】
【技術分野】
【０００１】
本発明は、熱可塑性樹脂の発泡成形体、発泡成形体の製造方法および発泡成形体製造用金型に関する。より詳細には、本発明は、コアバック方式の射出成形に基づいた熱可塑性樹脂の発泡成形体、その発泡成形体の製造方法および発泡成形体製造用金型に関する。
【背景技術】
【０００２】
近年の原油価格の高騰により、省材料化を目的とした発泡成形技術の開発が盛んになっている。熱可塑性樹脂の射出成形品の高発泡化のためには、「ガスが溶解した樹脂原料」もしくは「ガスを封入したカプセル剤を含有した樹脂原料」を金型キャビティ内に充填した後、金型コアを移動させることによって金型キャビティ容積を拡張して発泡化させるコアバック成形法が有用である（例えば特許文献１参照）。
【０００３】
射出成形において、金型が２点以上のゲートを有する場合や１点のゲートであっても充填経路途中で流れが分離されるキャビティ形状を有する場合では、金型キャビティ内において２つの樹脂原料流れが発生する。この２つの樹脂原料流れが合流する面は“ウェルド”と称されるものであるが、ウェルドが発生した状態でコアバックにより発泡化させると（即ち、型開閉可能な一対の金型の一方を後退させて発泡化させると）、ウェルド部が他の部位と比較して発泡不足となり、窪みが生じやすい。
【０００４】
一般に、金型キャビティ内に樹脂原料を充填する際、樹脂原料流れにはスキン層と呼ばれる層が外面に形成される（図６参照）。樹脂原料流れの内部と比較して、スキン層は金型キャビティ表面への熱伝導に起因して温度が低下した状態となっており、発泡に必要とされる低い溶融粘度を維持していない。ウェルドは、かかるスキン層が合流する地点であり、それゆえ、コアバックを行ってもウェルドで高発泡させることができず、窪みが形成されてしまう（図６参照）。
【先行技術文献】
【特許文献】
【０００５】
【特許文献１】特開２００１−１８９４３号公報
【発明の概要】
【発明が解決しようとする課題】
【０００６】
本発明は、かかる事情に鑑みて為されたものである。即ち、本発明の課題は、熱可塑性樹脂の射出発泡成形においてウェルドの発生する場合であっても、ウェルド部に窪みのない発泡成形体を得ることができる製造方法および製造用金型を提供することである。
【課題を解決するための手段】
【０００７】
上記課題を解決するために、本発明では、熱可塑性樹脂成形体を射出成形により製造する方法であって、
（ｉ）金型キャビティ空間を発泡可能な樹脂原料で満たす工程、および
（ｉｉ）金型キャビティ空間を増加させることによって、樹脂原料において発泡を生じさせる工程
を含んで成り、
工程（ｉ）では、「樹脂原料のウェルド部の形成領域におけるキャビティ空間Ａの厚み寸法」が最終成形品（最終的に得られる成形体）の寸法Ｌａになっていると共に、「ウェルド部の形成領域以外のキャビティ空間Ｂの厚み寸法」がＬａよりも小さい寸法Ｌｂとなっており、また
工程（ｉｉ）では、キャビティ空間Ｂの厚み寸法がＬｂより大きくかつＬａ以下となるようにキャビティ空間Ｂを増加させ、それによって、キャビティ空間Ｂに充填されている樹脂原料を発泡させることを特徴とする製造方法が提供される。
【０００８】
本発明の製造方法は、コアバック式の発泡射出成形に際して、「ウェルド部の形成領域の金型キャビティ空間Ａ」を一定に維持しつつ、「ウェルド部の形成領域以外の金型キャビティ空間Ｂ」をコアバックにより増加させることを特徴の１つとしている。
【０００９】
本明細書において「発泡成形体」とは、連続した固体物質中に複数の気泡・気孔が含まれた多孔材料のことを実質的に指している。特に本発明では、金型のキャビティ空間Ｂに充填されていた成形部分が複数の気泡・気孔が含まれた多孔質状態となる。本発明における“熱可塑性樹脂”としては、射出成形可能なものであれば特に制限はなく、例えば、ポリエチレン樹脂、ポリプロピレン樹脂、ポリ塩化ビニル樹脂、ポリ塩化ビニリデン樹脂、ＡＢＳ樹脂、ポリスチレン樹脂、ＡＳ樹脂、メタクリル樹脂、ポリビニールアルコール樹脂、ＥＶＡ樹脂、セルロース系樹脂、ポリアミド樹脂、ポリアセタール樹脂、ポリカーボネート樹脂、変性ポリフェニレンエーテル樹脂、熱可塑性ポリエステル樹脂、ポリテトラフルオロエチレン樹脂、フッ素系樹脂、ポリフェニレンスルフィド樹脂、ポリスルホン樹脂、非晶ポリアリレート樹脂、ポリエーテルイミド樹脂、ポリエーテルスルホン樹脂、ポリエーテルケトン樹脂、液晶ポリエステル樹脂、ポリアミドイミド樹脂、ポリイミド樹脂、ポリアニルエーテルニトリル樹脂、ポリベンゾイミダゾール樹脂等を挙げることができる。
【００１０】
また、本明細書において「ウェルド」または「ウェルド部」とは、射出成形において原料樹脂流れが金型キャビティ内において合流する部分、即ち、図６に示すような原料樹脂の流れの“合わせ目部分”のことを実質的に意味している。
【００１１】
本発明の製造方法では、「最終成形品の寸法に相当するキャビティ空間Ａの厚み寸法Ｌａ」に対する「コアバックを行う前のキャビティ空間Ｂの厚み寸法Ｌｂ」の比（Ｌｂ／Ｌａ）は好ましくは０．５〜１（１を除く）程度となっている。
【００１２】
ある好適な態様では、工程（ｉｉ）において、キャビティ空間Ｂの厚み寸法がＬａとなるようにキャビティ空間Ｂを増加させる。つまり、キャビティ空間Ｂをキャビティ空間Ａの厚み寸法まで増加させる。
【００１３】
別のある好適な態様では、工程（ｉｉ）において、キャビティ空間Ｂの厚み寸法がＬａ未満となるようにキャビティ空間Ｂを増加させる。つまり、キャビティ空間Ｂを増加させるものの「キャビティ空間Ａの厚み寸法」までは増加させない。
【００１４】
本願発明では、熱可塑性樹脂の製造方法だけでなく、かかる製造方法によって得られる熱可塑性樹脂の発泡成形体も提供される。特に本発明の熱可塑性樹脂の発泡成形体は、非発泡領域Ａと発泡領域Ｂとを有して成り、非発泡領域Ａがリブを構成していることを特徴としている。本明細書にいう「非発泡領域Ａ」とは、あくまでも発泡領域Ｂと比べて発泡していない領域（≒高発泡していない領域）のことを実質的に意味しており、それゆえ、非発泡領域Ａには製造過程などに起因して不可避的または偶発的に発生した気泡が少なからず含まれ得る。
【００１５】
上述の工程（ｉｉ）でキャビティ空間Ｂの厚み寸法がＬａとなるようにコアバックさせた場合、得られる熱可塑性樹脂の発泡成形体は非発泡領域Ａと発泡領域Ｂとが実質的に面一となっている。一方、上述の工程（ｉｉ）でキャビティ空間Ｂの厚み寸法がＬａ未満となるようにコアバックさせた場合、得られる熱可塑性樹脂の発泡成形体では非発泡領域Ａが成形体表面から突出している。
【００１６】
更に本発明では、上述の製造方法に使用される発泡射出成形用金型も提供される。本発明の発泡射出成形用金型は、キャビティが非発泡成形用キャビティ部Ａと発泡成形用キャビティ部Ｂとを有して成り、
金型使用時にて原料樹脂のウェルド部が形成される領域に非発泡成形用キャビティ部Ａが設けられていると共に、非発泡成形キャビティ部Ａが樹脂原料の最終成形品の寸法Ｌａに相当する寸法を有しており、
発泡成形キャビティ部Ｂは、金型使用時にて、その寸法がＬａ以下の範囲で容積（≒空間体積）を変えることができるようになっていることを特徴とする。
【００１７】
本発明の金型の好適な態様では、金型使用時にて原料樹脂のウェルド部が非発泡成形キャビティ部Ａに形成されるようにゲート部が設けられている。また別の好適な態様では、コア側金型とキャビティ側金型とから構成されており、発泡成形用キャビティ部Ｂの容積を変えることができるようにコア側金型の一部が移動可能となっている。
【発明の効果】
【００１８】
本発明の製造方法では、熱可塑性樹脂の射出発泡成形時にウェルド部が発生する場合であっても、ウェルド部にて窪み・凹みのない発泡成形品を得ることができる。例えば、発泡成形体のウェルド部における成形面が他の成形面と“面一状態”となった成形体を得ることができるだけでなく、発泡成形体のウェルド部における成形面が他の成形面よりも “突出した形態”の成形体をも得ることができる。
【００１９】
また、本発明の製造方法で得られる成形体は、非発泡領域Ａと発泡領域Ｂとを有して成るものであり、非発泡領域Ａを成形品の補強部となる“リブ”として好適に用いることができ、成形品用途の多様性を図ることができる。
【図面の簡単な説明】
【００２０】
【図１】本発明の製造方法の特徴を概念的に示した図
【図２】本発明の製造方法を示す工程断面図（第１実施形態）
【図３】本発明の製造方法（第１実施形態）で得られる熱可塑性樹脂の発泡成形体を模式的に表した斜視図
【図４】本発明の製造方法を示す工程断面図（第２実施形態）
【図５】本発明の製造方法（第２実施形態）で得られる熱可塑性樹脂の発泡成形体を模式的に表した斜視図
【図６】従来技術においてウェルド部近傍の態様を模式的に示した図
【発明を実施するための形態】
【００２１】
［本発明の製造方法］
以下にて、本発明の製造方法を詳細に説明する。図１に本発明の製造方法の特徴を概念的に示す。図示するように、本発明の製造方法では、発泡射出成形時にて、「樹脂原料のウェルド部の形成領域の金型キャビティ空間Ａ」を一定に維持しつつ、「ウェルド部の形成領域以外の金型キャビティ空間Ｂ」をコアバックにより増加させる。
【００２２】
（第１実施形態）
まず、工程（ｉ）として、溶融化した樹脂原料を供給して金型キャビティ内を熱可塑性樹脂原料で満たす。かかる溶融化した樹脂原料は発泡可能な状態となっており、例えば予め化学発泡剤を仕込んでおいたものであってよい。化学発泡剤としては、アゾジカルボンアミド（ＡＤＣＡ）、p,p−オキシビスベンゼンスルホニルヒドラジド（ＯＢＳＨ）、炭酸水素ナトリウム、炭酸水素アンモニウムおよびアゾビスイソブチロニトリルから成る群から選択される少なくとも１種以上の物質を用いることができる。また、“化学発泡剤”のように予め仕込んでおく態様に必ずしも限定されず、射出成形時にガス成分をシリンダ内部へと直接的に供してもよい。より具体的には、注入インジェクタなどを用いることによって原料樹脂の充填後にガス成分を金型シリンダに直接的に注入してもよい。
【００２３】
更に具体的に詳述すると、まず、金型を型締めして図２（ａ）に示すような金型キャビティを形成する。次いで、図２（ｂ）に示すように、射出成形機を用いて金型に対して樹脂原料を射出し、スプルー、ランナーおよびゲートを介して、溶融化した樹脂原料を金型キャビティへと充填する。金型キャビティ内に充填された樹脂原料は、金型自体が加熱された状態にあるので、最終的には例えば１８０℃〜２２０℃程度の温度に達し得る。また、金型内の樹脂平均圧力は約２００〜５００ｋｇｆ／ｃｍ２程度となり得る。
【００２４】
図２（ａ）および（ｂ）に示すように、溶融化した樹脂原料は２点ゲートａ，ｂから金型内に導入されるので、キャビティ空間Ａにおいてウェルド部が形成されることになる。つまり、金型内に導入される樹脂原料流れは金型表面との接触伝熱効果に起因してスキン層が形成され（図６参照）、かかるスキン層の“合わせ目部分”に相当するウェルド部がキャビティ空間Ａに形成される。
【００２５】
図２（ａ）ないしは図１（ａ）に示すように、コアバックさせる前では、キャビティ空間Ａ（≒ウェルド部の形成領域）の厚み寸法が最終成形品の寸法Ｌａ（ないしはそれと同等の寸法）になっていると共に、キャビティ空間Ｂ（≒ウェルド部が形成されない領域）の厚み寸法がＬａよりも小さい寸法Ｌｂとなっている。ここで、本明細書で用いる“厚み寸法”とは、コアバックする方向（即ち、キャビティ空間が増加する方向）におけるキャビティ空間寸法のことを実質的に意味している（図１（ａ）参照）。
【００２６】
工程（ｉ）に引き続いて工程（ｉｉ）を実施する。つまり、キャビティ空間を局所的に増加させることによって、樹脂原料において発泡を生じさせる。特に本発明では、キャビティ空間Ａの厚み寸法はそのままで、キャビティ空間Ｂの厚み寸法がＬｂより大きくかつＬａ以下となるように局所的にキャビティ空間を増加させる。これにより、樹脂原料中で発泡が局所的に生じる。換言すれば、金型キャビティ空間のうちキャビティ空間Ｂのみを増加させ、それによって、キャビティ空間Ｂに充填されている樹脂原料中において発泡化を引き起こす。
【００２７】
このような局所的なコアバックの移動距離は、｜Ｌａ−Ｌｂ｜以下となる。特に図示する態様（図２（ｃ））では、キャビティ空間Ｂの厚み寸法がＬａとなるようにキャビティ空間Ｂを増加させるので、局所的なコアバックの移動距離はＬａ−Ｌｂとなる。ここで、局所的なコアバックの尺度となる（Ｌｂ／Ｌａ）は好ましくは０．５〜１（１を除く）程度、より好ましくは０．６〜０．８程度である。また、局所的なコアバックの別の尺度として、コアバック前のキャビティ空間Ａの体積ＶＡとキャビティ空間Ｂの体積ＶＢとの比（ＶＢ／ＶＡ）は、４．０〜９．０程度であることが好ましい。
【００２８】
局所的なコアバック操作、即ち、キャビティ空間Ｂの増加はできるだけ瞬時に行うことが好ましく、例えば１〜１００ｍｍ／ｓ以内で行うことが好ましい。キャビティ空間Ｂの増加を瞬時に行うことによって、キャビティ空間Ｂにおける樹脂原料の圧力が急減し、その樹脂原料内に溶解しているガス成分が気泡化して所望の発泡状態が得られることになる。
【００２９】
キャビティ空間Ｂに発生する気泡は、球状、楕円状または米粒状などの各種形状を有し得る。ここでいう「球状」とは、アスペクト比（種々の方向で測定した場合の最大長さと最小長さとの比）が１．０〜１．２の範囲にある形状を指し、「楕円状」とは、アスペクト比が１．２〜１．５の範囲（但し、１．２を含まない）にある形状を指している。気泡の平均サイズは、例えば、１０〜２０００μｍ程度である。ここで「気泡のサイズ」とは、気泡のあらゆる方向における長さのうち最大となる長さを実質的に意味しており、「気泡の平均サイズ」とは、最終的に得られる発泡体における気泡・気孔の透過型電子顕微鏡写真または光学顕微鏡写真に基づいて例えば５０個の気泡サイズ・気孔サイズを測定し、その数平均として算出したものを実質的に意味している。
【００３０】
工程（ｉｉ）においてキャビティ空間Ｂの増加により樹脂原料中で局所的な発泡化を行った後は、冷却および離型操作を行う。これにより、図２（ｄ）に示すように、最終成形品たる熱可塑性樹脂の発泡成形体が得られる。
【００３１】
このような製造工程により得られる熱可塑性樹脂の発泡成形体１００は、図３に示すように、非発泡領域Ａと発泡領域Ｂとを有して成り、非発泡領域Ａと発泡領域Ｂとが実質的に面一となっている。つまり、非発泡領域Ａは射出発泡成形時にウェルド部に相当する箇所であったにも拘わらず、そのような非発泡領域Ａにおいては窪み・凹みが生じていない。
【００３２】
（第２実施形態）
本実施形態は、キャビティ空間Ｂの厚み寸法がＬａ未満となるように局所的にキャビティ空間を増加させる形態である。
【００３３】
図４（ａ）に示すように、コアバックさせる前では、「樹脂原料のウェルド部の形成領域たるキャビティ空間Ａの厚み寸法」が最終成形品の寸法Ｌａになっていると共に、「ウェルド部の形成領域以外のキャビティ空間Ｂの厚み寸法」がＬａよりも小さい寸法Ｌｂとなっている。
【００３４】
次いで、図４（ｂ）に示すように、溶融化した発泡可能な樹脂原料を金型キャビティ内に充填する。そして、キャビティ空間Ａの厚み寸法はそのままで、キャビティ空間Ｂの厚み寸法がＬｂより大きくかつＬａ未満となるようにキャビティ空間Ｂを増加させる。これにより、キャビティ空間Ｂに充填されている樹脂原料を発泡化させる（図４（ｃ）参照）。
【００３５】
発泡後は冷却および離型操作を行う。これにより、図４（ｄ）に示すように、最終成形品たる熱可塑性樹脂の発泡成形体を得ることができる。
【００３６】
実施形態２の製造工程により得られる熱可塑性樹脂の発泡成形体１００は、図５に示すように、非発泡領域Ａと発泡領域Ｂとを有して成り、非発泡領域Ａが成形体表面から突出した形態を有している。つまり、非発泡領域Ａは射出発泡成形時にウェルド部に相当する箇所であったにも拘わらず、そのような非発泡領域Ａにおいては窪み・凹みが生じていない。
【００３７】
［本発明の熱可塑性樹脂の発泡成形体］
次に、本発明の熱可塑性樹脂の発泡成形体について説明を行う。かかる熱可塑性樹脂の発泡成形体は、上述した製造方法によって得られるものである。用いられる樹脂原料によるが、本発明の熱可塑性樹脂の発泡成形体は、例えば、ポリエチレン樹脂、ポリプロピレン樹脂、ポリ塩化ビニル樹脂、ポリ塩化ビニリデン樹脂、ＡＢＳ樹脂、ポリスチレン樹脂、ＡＳ樹脂、メタクリル樹脂、ポリビニールアルコール樹脂、ＥＶＡ樹脂、セルロース系樹脂、ポリアミド樹脂、ポリアセタール樹脂、ポリカーボネート樹脂、変性ポリフェニレンエーテル樹脂、熱可塑性ポリエステル樹脂、ポリテトラフルオロエチレン樹脂、フッ素系樹脂、ポリフェニレンスルフィド樹脂、ポリスルホン樹脂、非晶ポリアリレート樹脂、ポリエーテルイミド樹脂、ポリエーテルスルホン樹脂、ポリエーテルケトン樹脂、液晶ポリエステル樹脂、ポリアミドイミド樹脂、ポリイミド樹脂、ポリアニルエーテルニトリル樹脂および／またはポリベンゾイミダゾール樹脂などから成る発泡体である。
【００３８】
本発明の熱可塑性樹脂の発泡成形体は、非発泡領域Ａと発泡領域Ｂとを有して成り、非発泡領域Ａが窪んでいないといった特徴を有している。例えば、上述の製造方法で触れたように、本発明の熱可塑性樹脂の発泡成形体１００は、非発泡領域Ａと発泡領域Ｂとが実質的に面一となった形態を有していたり（図３）、あるいは、非発泡領域Ａが成形体表面から突出した形態を有している（図５）。ここで、本発明の熱可塑性樹脂の発泡成形体１００では、非発泡領域Ａが高発泡してない領域ゆえに高強度を維持しており、それゆえ、非発泡領域Ａを補強用リブとして好適に用いることができる。
【００３９】
本発明の発泡成形体では、非発泡領域Ａの体積Ｖ’Ａと発泡領域Ｂの体積Ｖ’Ｂとの比（Ｖ’Ｂ／Ｖ’Ａ）は、例えば２．０〜９．０程度となっている。
【００４０】
発泡成形体の発泡領域Ｂにおける気泡率（空隙率）は、好ましくは１０〜５０％程度であり、個々の気泡の平均サイズは、好ましくは１０〜１００μｍ程度である。
【００４１】
［本発明の金型］
次に、本発明の金型について説明を行う。本発明の金型は、上述の本発明の製造方法に使用できる金型である。具体的には、本発明の金型（例えばピンゲート方式の３プレート金型）では、その金型キャビティが非発泡成形用キャビティ部Ａと発泡成形用キャビティ部Ｂとを有して成る。そして、金型使用時にて原料樹脂のウェルド部が形成される領域に非発泡成形用キャビティ部Ａが設けられていると共に、非発泡成形キャビティ部Ａが樹脂原料の最終成形品の寸法Ｌａに相当する寸法を有している。一方、発泡成形キャビティ部Ｂは、金型使用時にて、その寸法がＬａ以下の範囲で容積を変えることができるようになっている。
【００４２】
本発明の金型では、非発泡成形キャビティ部Ａにて樹脂原料のウェルドが発生するように“ゲート位置設計”が行われている。例えば、図２（ａ）または図４（ａ）に示すように、２点ゲートａ，ｂを有する態様が考えられる。かかる態様では、対向する位置関係にあるゲートａ，ｂから樹脂原料が導入されるので、そのゲートａ，ｂの中央領域にウェルドが発生し得る。従って、かかる中央領域を非発泡成形キャビティ部Ａとなるように設計してよい。つまり、そのような中央領域を最終成形品の寸法Ｌａに相当する厚み寸法を有するように設計する。尚、例えば１点ゲートであっても、樹脂原料流れが金型内でまわり込むように設計されている場合では樹脂原料流れ同士が接触し得るのでウェルドが発生する。従って、そのようなウェルドが発生する領域を非発泡成形キャビティ部Ａとみなして金型設計を行ってもよい。
【００４３】
本発明の金型は、図２および図４に示すように、コア側金型の一部が移動可能となっていることが好ましく、それによって、発泡成形用キャビティ部Ｂの容積を変えることができるようになっている。より具体的には、コア側金型が、固定部と可動部とを有して成り、可動部が、図示するようにエジェクタプレートに取り付けられている態様であってよい（図２参照）。かかる場合、エジェクタプレートがコアバック方向に移動・駆動することによって、発泡成形用キャビティ部Ｂの容積を変えることができる。尚、離型時には、エジェクタプレートをコアバック方向とは反対に動かすことによって成形品を突き出すことができる。
【００４４】
本発明においては、金型の材質は、特に制限なく、一般的な射出成形に常套的に使用される金型の材質と同じであってよく、更には、金型に設けられる加熱・冷却手段も、特に制限なく、一般的な射出成形に常套的に使用されるものと同様であってよい。
【００４５】
以上、本発明の実施形態について説明してきたが、あくまでも典型例を例示したに過ぎない。従って、本発明はこれに限定されず、種々の改変がなされ得ることを当業者は容易に理解されよう。
【産業上の利用可能性】
【００４６】
本発明の製造方法ないしは金型から得られる熱可塑性樹脂の発泡成形体は、非発泡領域Ａを補強リブとして用いることができるので、一般的なプラスチック製品の他、断熱材、吸音材などの種々の用途に好適に用いることができる。
【符号の説明】
【００４７】
１００    熱可塑性樹脂の発泡成形体
【図１】
0005577061.tif 000002
【図２】
0005577061.tif 000003
【図３】
0005577061.tif 000004
【図４】
0005577061.tif 000005
【図５】
0005577061.tif 000006
【図６】
0005577061.tif 000007